(57)【要約】【課題】  コンクリート表面への皺の発生をより確実に抑制して美観を向上させることができるコンクリート構造物の製造方法を提供する。【解決手段】  コンクリート構造物の製造方法は、コンクリート打設用の型枠５の内面にプラスチック焼結多孔質体又はセラミック焼結多孔質体からなる硬質シート１０を設置する設置工程と、硬質シート１０が型枠５の内面に設置された状態で当該硬質シート１０の表面１２にコンクリート７が接触するように型枠５内にコンクリート７を打設する打設工程と、打設されたコンクリート７の締固めを行い、コンクリート７内部の気泡を除去する除去工程と、型枠を脱型する脱型工程と、を備える。【選択図】図２
2017222984.tif 000002
【特許請求の範囲】
【請求項１】
コンクリート打設用型枠の内面にプラスチック焼結多孔質体又はセラミック焼結多孔質体からなる硬質シートを設置する設置工程と、
前記硬質シートが前記型枠の内面に設置された状態で当該硬質シートの表面にコンクリートが接触するように前記型枠内に当該コンクリートを打設する打設工程と、
打設された前記コンクリートの締固めを行い、前記コンクリート内部の気泡を除去する除去工程と、
前記型枠を脱型する脱型工程と、
を備えるコンクリート構造物の製造方法。
【請求項２】
前記硬質シートの平均気孔径が１００μｍ以下であることを特徴とする、請求項１に記載のコンクリート構造物の製造方法。
【請求項３】
前記硬質シートの気孔率が２０％以上５０％以下であることを特徴とする、請求項１又は２に記載にコンクリート構造物の製造方法。
【請求項４】
前記硬質シートの厚みが１ｍｍ以上であることを特徴とする、請求項１〜３の何れか一項に記載のコンクリート構造物の製造方法。
【請求項５】
前記硬質シートの３点曲げ強度は、２．０ＭＰａ以上であることを特徴とする、請求項１〜４の何れか一項に記載のコンクリート構造物の製造方法。
【請求項６】
前記硬質シートは、前記型枠側の裏面に凸部又は凹部を有し、
前記設置工程において、前記硬質シートの前記凸部又は凹部は、前記型枠の内面側に形成された凹部又は凸部と嵌合し、これにより、前記硬質シートが前記型枠の内面に固定されることを特徴とする、請求項１〜５の何れか一項に記載のコンクリート構造物の製造方法。
【請求項７】
前記設置工程において、前記硬質シートは、その一部が前記型枠の継目部分から外部に露出するように前記型枠の内面に設置されることを特徴とする、請求項１〜６の何れか一項に記載のコンクリート構造物の製造方法。
【請求項８】
前記プラスチック焼結多孔質体を構成するプラスチック材料の熱膨張係数が２００×１０−６／℃以下であることを特徴とする、請求項１〜７の何れか一項に記載のコンクリート構造物の製造方法。
【請求項９】
請求項１〜８の何れか一項に記載のコンクリート構造物の製造方法に用いられる硬質シートであって、プラスチック焼結多孔質体又はセラミック焼結多孔質体からなる硬質シート。
【発明の詳細な説明】
【技術分野】
【０００１】
本発明は、コンクリート構造物の製造方法、及び当該コンクリート構造物の製造方法に用いられる硬質シートに関する。
【背景技術】
【０００２】
コンクリートを型枠内に打設してコンクリート構造物を構築する際、コンクリートに内在又は巻き込まれる空気が表面気泡として型枠内部の上面（例えばハンチ部）や打設天端に残留してしまうことがある。これら表面気泡の残留により、コンクリート構造物の外観を損ねてしまったり、また鉄筋かぶりを小さくしてしまうことで耐久性を低下させてしまったりすることがある。そこで、表面気泡の残留を抑制するため、コンクリートを打設する際、透水性を有する布状の多孔質シートを型枠内面に貼り付けることが行われている（例えば特許文献１，２参照）。
【先行技術文献】
【特許文献】
【０００３】
【特許文献１】特開２００６−２８３３６６号公報
【特許文献２】実開平５−４５１４４号公報
【発明の概要】
【発明が解決しようとする課題】
【０００４】
しかしながら、例えば特許文献１に記載の透水材を用いてコンクリートを打設した場合、表面気泡を抑制することはできるものの、透水シートをプレートに貼り付けてコンクリート型枠に用いているため、その貼り付けが十分でないと透水シートが剥がれてしまい、発生したよれがコンクリート表面に皺として転写され、コンクリート構造物の外観を損ねてしまうおそれがある。特許文献２に記載の脱水型枠では、強化繊維と熱硬化性樹脂とを混合したシート（いわゆるＦＲＰ）を用いているが、硬質で強度が高いが故に、設置場所での寸法合わせなどの切断および加工に難がある。また、複合材料であるために、そのほとんどはリサイクルできずに単純焼却もしくは埋立処分となってしまう。
【０００５】
そこで、本発明の課題は、コンクリート表面への皺の発生をより確実に抑制して美観を向上させることができるコンクリート構造物の製造方法、及び当該製造方法に用いることができる硬質シートを提供することを目的とする。
【課題を解決するための手段】
【０００６】
上記課題を解決するため、本発明に係るコンクリート構造物の製造方法は、コンクリート打設用型枠の内面にプラスチック焼結多孔質体又はセラミック焼結多孔質体からなる硬質シートを設置する設置工程と、硬質シートが型枠の内面に設置された状態で当該硬質シートの表面にコンクリートが接触するように型枠内に当該コンクリートを打設する打設工程と、打設されたコンクリートの締固めを行い、コンクリート内部の気泡を除去する除去工程と、型枠を脱型する脱型工程と、を備えている。
【０００７】
このコンクリート構造物の製造方法では、コンクリート打設用型枠の内面に焼結多孔質体からなる硬質シートを設置し、この硬質シートの表面にコンクリートが接触するようにコンクリートを打設している。この場合、硬質シートが多孔質体であることから、打設されたコンクリートの表面に浮いてきた空気を当該シートで取り込み、又は排出することで、表面気泡を取り除くことができる。しかも、一般的に所定の強度、厚み、及び剛性を有する焼結体からなる硬質シートを用いているため、シートによれが発生することがなく、コンクリート表面への皺の発生をより確実に抑制することができる。以上により、このコンクリート構造物の製造方法によれば、コンクリート表面の美観や品質を向上させることができる。なお、この製造方法では、コンクリートを打設する前に硬質シートを型枠内に設置（例えば貼り付け）するだけですむため、製造方法を簡略化することができる。
【０００８】
上記のコンクリート構造物の製造方法において、硬質シートの平均気孔径が１００μｍ以下であることが好ましい。この場合、構築されるコンクリート構造物の表面形状を滑面とすることが可能である。なお、硬質シートがプラスチック焼結多孔質体である場合、硬質シートの平均気孔径は２０μｍ以下であることがより好ましく、この場合、構築されるコンクリート構造物の表面形状をより綺麗なものとすることができる。
【０００９】
上記のコンクリート構造物の製造方法において、硬質シートの気孔率が２０％以上５０％以下であることが好ましい。この場合、かかる硬質シートの使用により、コンクリート内の空気をより確実に収容もしくは開気孔（連続気孔）によりシートの背面に気泡を逃がすことができ、コンクリート表面に残留気泡による跡を発生させづらくなる。なお、硬質シートの気孔率は、より好ましくは３０％以上５０％以下であり、更に好ましくは３５％以上４０％以下である。なお、「気孔率」は、ＪＩＳ  Ｍ  ８７１６により以下の式で算出される。
気孔率Ｐ（％）＝（ρ‐ρ1）／ρ  ×  １００
ここで、ρは真密度を、ρ1は見かけの密度を示す。
【００１０】
上記のコンクリート構造物の製造方法において、硬質シートの厚みが１ｍｍ以上であることが好ましい。焼結により形成されたシートであってもその厚みが１ｍｍ以上、より好ましくは２ｍｍ以上であることにより、シートの剛性を保つことが可能となり、よれの発生をより確実に抑制することができる。なお、硬質シートの厚みの上限は特にないが、実用的には型枠組立時の出来形精度を勘案して６ｍｍ以下であることが好ましい。
【００１１】
上記のコンクリート構造物の製造方法において、ＪＩＳ  Ｋ  ７２０３硬化プラスチックの曲げ試験方法による硬質シートの３点曲げ強度は、下限として１．２ＭＰａ以上又は１．５ＭＰａ以上、上限として６．０ＭＰａ以下であることが好ましいが、下限として２．０ＭＰａ以上であることがより好ましい。硬質シートの曲げ強度が２．０ＭＰａ以上であることにより、シートの剛性を保つことが可能となり、よれの発生をより一層確実に抑制することができる。しかも、硬質シートの曲げ強度が２．０ＭＰａ以上である場合、シートの取扱い性を向上させることもできる。
【００１２】
上記のコンクリート構造物の製造方法において、硬質シートは、型枠側の裏面に凸部又は凹部を有し、設置工程において、硬質シートの凸部又は凹部が型枠の内面側に形成された凹部又は凸部と嵌合し、これにより、硬質シートが型枠の内面に固定されるようにしてもよい。この場合、硬質シートが型枠に嵌合するため、脱型した際、硬質シートがコンクリート側に付着してしまうことなく、型枠と一体となってコンクリートから取り除くことが可能となる。なお、硬質シートは、両面テープや糊剤等により型枠に取り付けられていてももちろんよい。
【００１３】
上記のコンクリート構造物の製造方法では、設置工程において、硬質シートは、その一部が型枠の継目部分から外部に露出するように型枠の内面に設置されてもよい。この場合、型枠の継目部分における砂すじの発生抑制や空気の呼び込みなどを行うことができる。
【００１４】
上記のコンクリート構造物の製造方法において、プラスチック焼結多孔質体を構成するプラスチック材料の熱膨張係数が２００×１０−６／℃以下であることが好ましい。硬質シートの熱膨張係数が上述した上限値以下であることにより、プラスチック材料を用いた場合であっても、シート自体の厚みや剛性もあることから、シートに発生するよれを抑制することができる。
【００１５】
なお、本発明は、別の側面として、上述した何れかのコンクリート構造物の製造方法に用いられる硬質シートに関する。この硬質シートは、プラスチック焼結多孔質体又はセラミック焼結多孔質体からなっている。かかる硬質シートを用いることにより、上述したように、構築されるコンクリート構造物への皺の転写が抑制され、美観を向上させることができる。
【発明の効果】
【００１６】
本発明によれば、コンクリート表面への皺の発生をより確実に抑制して美観を向上させることができる。
【図面の簡単な説明】
【００１７】
【図１】本実施形態に係るコンクリート構造物の製造方法を示すフローチャートである。
【図２】本実施形態に係るコンクリート構造物の製造方法を示す断面図である。
【図３】型枠への硬質シートの取り付け例を示す模式的な断面図である。
【図４】実施例に用いた型枠の形状を示す模式的な断面図である。
【図５】（ａ）は、プラスチック焼結多孔質体を用いた場合のコンクリート構造物を示す写真であり、（ｂ）は、（ａ）と異なる平均気孔径のプラスチック焼結多孔質体を用いた場合のコンクリート構造物を示す写真であり、（ｃ）は、透水性シートを用いなかった場合のコンクリート構造物を示す写真であり、（ｄ）は、布製の透水性シートを用いた場合のコンクリート構造物を示す写真である。
【発明を実施するための形態】
【００１８】
以下、図面を参照しつつ、本発明に係るコンクリート構造物の製造方法について説明する。
【００１９】
本実施形態に係るコンクリート構造物の製造方法は、図１に示すように、多孔質体からなる硬質シートを型枠の内面に設置する設置工程（ステップＳ１）、コンクリートを打設する打設工程（ステップＳ２）、打設されたコンクリートの締固めを行い、コンクリート内部の気泡を除去する除去工程（ステップＳ３）、及び、型枠を脱型する脱型工程（ステップＳ４）を含んでいる。
【００２０】
ステップＳ１の設置工程では、まず、図２の（ａ）に示すように、コンクリートの打設用型枠の内面に配置する硬質シート１０を準備する。硬質シート１０は、例えば１ｍｍ〜３ｍｍ程度の厚みを有する矩形形状のシートであり、詳細は後述するが、プラスチック焼結多孔質体又はセラミック焼結多孔質体からなる透水性の硬質シートである。硬質シート１０の厚みは、例えば１ｍｍ以上１０ｍｍ以下であり、これにより、所定の強度を確保することができる。プラスチック焼結多孔質体は、各種プラスチック粉末を原料として焼結することにより平均的な気孔径を持つように構成された三次元網目構造の成形体である。セラミック焼結多孔質体も用いる原料は異なるが同様の成形体である。このような硬質シートとしては、例えば、株式会社先田製作所の「プラスチック焼結多孔質体」を用いることができる。
【００２１】
硬質シート１０は、コンクリートを打設した際によれが発生しないように所定の強度を有しており、その３点曲げ強度が１．２ＭＰａ以上６．０ＭＰａ以下であり、好ましくは２．０ＭＰａ以上となっている。１枚当たりの貼り付け面積が大きかったり、曲面があったりする場合には、硬質シート１０の曲げ強度が２．０ＭＰａ以上であることにより、シートの剛性を保つことがより容易に可能となり、よれの発生をより一層確実に抑制することができる。しかも、硬質シート１０の曲げ強度が２．０ＭＰａ以上である場合、シートの取扱い性を向上させることもできる。なお、この３点曲げ強度は、例えば、ＪＩＳ  Ｋ  ７２０３硬化プラスチックの曲げ試験方法により測定される。このような硬質シート１０を、図２の（ｂ）に示すように、その表面１２が内側に裏面１４が型枠５側へ向くように、型枠５の内側に配置して貼り付ける。これにより、設置工程が終了する。
【００２２】
続いて、ステップＳ２の打設工程に進み、図２の（ｃ）に示すように、型枠５の内面に硬質シート１０が貼り付けられた状態で、硬質シート１０の表面１２にコンクリート７が接触するようにコンクリート７の打設を行う。
【００２３】
続いて、コンクリート７の打設が完了すると、ステップＳ３に進み、打設されたコンクリート７に対してバイブレータ（不図示）をかけて締固めを行う。このコンクリート７の締固めにより、コンクリート７内部の気泡が外部に向かって移動し、除去される。除去される気泡は型枠５側に移動し、内部に空隙を有する焼結体からなる硬質シート１０により取り込まれる。なお、硬質シート１０に取り込まれた気泡の一部は、外部に排出されてもよい。コンクリート７の締固めが終了すると、型枠５をはめたまま、コンクリート７の湿潤養生を例えば７日〜２８日程度行い、コンクリートを硬化させる。コンクリート７が硬化するまでそのままの状態を維持する。
【００２４】
続いて、コンクリートの打設工程及び気泡の除去工程が完了しコンクリートの硬化が進むと、ステップＳ４の型枠を脱型する脱型工程に進み、図２の（ｄ）に示すように、型枠５を脱型し、コンクリート７から引き離す。また、その後に若しくは同時に、硬質シート１０をコンクリート７から剥離する。なお、型枠の脱型及び硬質シート１０の剥離後、養生シート等を用いてコンクリート構造物７ａを養生してもよい。
【００２５】
ここで、硬質シート１０について、より詳細に説明する。硬質シート１０は、上述したように、プラスチック焼結多孔質体又はセラミック焼結多孔質体から構成されており、好ましくは、プラスチック焼結多孔質体から構成される。プラスチック焼結多孔質体としては、特に制限されないが、例えば低密度ポリエチレン、高密度ポリエチレン、超高分子ポリエチレン、ポリプロピレン（ＰＰ）、エチレン−酢酸ビニル共重合体（ＥＶＡ）、ポリメチルメタクリレート（ＭＡ）、ポリスチレン（ＰＳ）、又はフッ素樹脂等のプラスチック粉末を原料として、焼結及び成形した成形品又はその圧縮成形品等が上げられる。プラスチック焼結多孔質体は、上記した原料単体から構成されることが多いが、他の材料が含まれていてもよい。但し、単一の材料から構成される場合、硬質シート１０のリサイクルが容易になったり、また、材料の焼結温度や収縮量が同じであるため、硬質シートの製造を行いやすくなる。なお、プラスチック焼結多孔質体は、多孔質プラスチック成形体と称されることもある。
【００２６】
このような硬質シート１０は、例えば上述したプラスチック材料の焼結体から形成されるが、その熱膨張係数は、材料がポリエチレンの場合、１１０〜２００×１０−６／℃であり、材料がポリプロピレンの場合、５８〜１０２×１０−６／℃であり、材料がポリメチルメタクリレートの場合、４５〜７０×１０−６／℃である。つまり、熱膨張係数が２００×１０−６／℃以下の硬質シート１０を用いることになる。硬質シート１０の熱膨張係数は、上述したような値であり、コンクリートや鉄（１２×１０−６／℃）に比べて大きいが、硬質シート１０自体の厚みや剛性により、よれが発生しないようになっている。
【００２７】
また、硬質シート１０は、上述したような焼結体から構成されており、その平均気孔径は、１００μｍ以下であり、より好ましくは５０μｍ以下であり、更に好ましくは２０μｍ以下である。ここでいう「平均気孔径」は、例えば、マイクロスコープ等によって測定される。このような平均気孔径の硬質シート１０を用いることにより、構築されるコンクリート構造物の表面形状を滑面とすることが可能である。なお、硬質シート１０がプラスチック焼結多孔質体である場合に硬質シート１０の平均気孔径が２０μｍ以下であると、構築されるコンクリート構造物の表面形状をより平滑で綺麗なものとすることができる。
【００２８】
また、硬質シート１０の気孔率は、２０％以上５０％以下であることが好ましく、より好ましくは３０％以上５０％以下であり、更に好ましくは３５％以上４０％以下である。気孔率が上記の範囲にあることにより、コンクリート７内の空気をより確実に収容することができ、コンクリート表面に残留気泡による跡を発生させづらくなる。ここでいう「気孔率」は、シート容積全体に対する空隙部分の容積を示す比率であり、例えば、ＪＩＳ  Ｍ  ８７１６により、以下の式で算出される。
気孔率Ｐ（％）＝（ρ‐ρ1）／ρ  ×  １００
ここで、ρは真密度を、ρ1は見かけの密度を示す。
【００２９】
このような構成を備えた硬質シート１０は、設置工程において、例えば図３の（ａ）に示すように、両面テープ１５や糊剤により型枠５に貼り付けられてもよい。または、図３の（ｂ）及び（ｃ）に示すように、硬質シート１０に代えて、複数の凸部１４ａを裏面１４側に備えた硬質シート１０ａを用い、複数の凹部５ｂが設けられた型枠５ａに硬質シート１０ａを貼り付け固定されるようにしてもよい。硬質シート１０ａは、凸部１４ａを設けたこと以外は硬質シート１０と同様の構成である。この場合、硬質シート１０ａの凸部１４ａが型枠５ａの凹部５ｂに嵌合するため、硬質シート１０ａが型枠５ａに確実に貼り付けられることとなり、型枠５ａを脱型した際、硬質シート１０ａがコンクリート側に付着してしまうことなく、型枠５ａと一体となってコンクリートから取り除くことが可能となる。なお、針材等を打ち込むことによって硬質シート１０を型枠５に直接固定するようにしてもよい。
【００３０】
以上、本実施形態に係るコンクリート構造物の製造方法では、コンクリート打設用型枠５又は５ａの内面に焼結多孔質体からなる硬質シート１０又は１０ａを設置し、この硬質シート１０又は１０ａの表面１２にコンクリート７が接触するようにコンクリートを打設している。このように硬質シート１０又は１０ａが多孔質体であることから、打設されたコンクリート７の表面に浮いてきた空気を当該シート１０又は１０ａで取り込み、又は排出することで、表面気泡を取り除くことができる。しかも、一般的に所定の強度を有する焼結体からなる硬質シート１０又は１０ａを用いているため、シート１０又は１０ａによれが発生することがなく、コンクリート表面への皺の発生をより確実に抑制することができる。なお、この製造方法では、コンクリートを打設する前に硬質シート１０又は１０ａを型枠５又は５ａ内に設置（例えば貼り付け又は嵌合）するだけですむため、製造方法を簡略化することができる。
【００３１】
以上、本発明の実施形態について詳細に説明してきたが、本発明は上記実施形態に限定されるものではなく様々な実施形態に適用できる。例えば、上記実施形態では、型枠５と硬質シート１０とが一対一で対応した場合を例にとって説明したが、設置工程において、硬質シート１０が、その一部が型枠５の継目部分から外部に露出するように型枠５の内面に設置されてもよい。この場合、型枠５の継目部分における砂すじの発生抑制や空気の呼び込みなどを行うことができる。
【実施例】
【００３２】
以下、本発明を実施例により詳細に説明するが、本発明はこれらの実施例に限定されるものではない。以下の実施例では、その適用の一例として、ハンチ付型枠のような一般に気泡が抜けにくい箇所に本発明を適用した例を示しているが、そのほか一般的な構造体に対して同様に本発明を適用することはもちろん可能である。
【００３３】
まず、以下の表１に示す材料構成のコンクリートを所定量、準備した。
【表１】
2017222984.tif 000003
【００３４】
続いて、実施例１として、ハンチ部を有する型枠５に硬質シートを貼り付けて、コンクリートの打設を行った。型枠５は、図４に示す通りの形状であり、長さ９００ｍｍ、幅３００ｍｍ、高さ６００ｍｍの直方体形状の一部にハンチが設けられた型枠であった。また、実施例１で用いたプラスチック焼結多孔質体（硬質シート１０）は、株式会社先田製作所製のポリプロピレン製の焼結多孔質体であった。このプラスチック焼結多孔質体は、平均気孔径が５０μｍであり、気孔率は３５〜４０％であり、厚みは５ｍｍであり、曲げ強度は１．３ＭＰａであった。
【００３５】
実施例１のプラスチック焼結多孔質体及び型枠５を用いてコンクリートの打設を行った後、７日間、コンクリートを硬化・養生させ、その後、型枠５を脱型すると共に硬質シートをコンクリートから引き剥し、コンクリート供試体を作製した。このように製造されたコンクリート供試体の表面を確認したところ、図５の（ａ）に示すように、コンクリート表面に気泡が形成されていないことが確認された。また、コンクリート表面に皺が転写されていないことも確認された。
【００３６】
また、実施例２として、高密度ポリエチレン製のプラスチック焼結多孔質体（株式会社先田製作所製）からなる硬質シート及び型枠５を用いて、実施例１と同様にコンクリート供試体を作製した。実施例２では、硬質シートの材料がポリエチレンであり、平均気孔径が３０μｍであり、気孔率は３５〜４０％であり、厚みは５ｍｍであり、曲げ強度は２．４ＭＰａである以外は、実施例１と同様の条件でコンクリート供試体を作製した。
【００３７】
実施例２のプラスチック焼結多孔質を用いた製造方法によって作製されたコンクリート供試体の表面を確認したところ、実施例１の場合と同様に、コンクリート表面に気泡が形成されていないことが確認された（図５（ｂ）参照）。また、コンクリート表面に皺が転写されていないことも確認された。しかも、実施例２の場合、用いた硬質シートの平均気孔径が実施例１よりも細かなものを用いたため、作製されたコンクリート表面の平滑性が実施例１よりも格段に向上して表面形状が綺麗であった。
【００３８】
一方、比較例１として、透水性シートを用いず型枠５のみを用いて、表１に示す材料構成のコンクリートを打設して、実施例１等と同様の条件でコンクリート供試体を作製したところ、図５の（ｃ）に示すように、コンクリート構造物の表面に多数の気泡が形成されてしまった。
【００３９】
また、比較例２として、布状の透水性シート（エアレックス（登録商標）シート：東洋紡績株式会社製）を鋼製型枠５の内面に貼り付けて、表１に示す材料構成のコンクリートを打設して、実施例１等と同様の条件でコンクリート供試体を作製した。その結果、図５（ｄ）に示すように、コンクリート供試体の表面に気泡は形成されなかったが、よれが転写されてしまい、皺が発生してしまった。
【符号の説明】
【００４０】
５，５ａ…型枠、７…コンクリート、７ａ…コンクリート構造物、１０，１０ａ…硬質シート、１２…表面、１４…裏面。
【図１】
2017222984.tif 000004
【図２】
2017222984.tif 000005
【図３】
2017222984.tif 000006
【図４】
2017222984.tif 000007
【図５】
2017222984.tif 000008